СТАБИЛИЗАЦИЯ ПОЛИМЕРОВ СТИРОЛПРОИЗВОДНЫМИ П-КРЕЗОЛАМИ

1. Композиция, содержащая смесь стиролпроизводного п-крезола, которая является жидкой при комнатной температуре, имеет вязкость менее 40000 сПз при 25°С, содержит 2,6-дистиролпроизводное п-крезола, определяемый на уровне не менее 70% по ГХ-площади, причем указанная смесь содержит моностиролпроизводное п-крезола, дистиролпроизводное п-крезола и тристиролпроизводное п-крезола и демонстрирует кислотное число, меньшее 0,1 мг KOH/г.
2. Композиция по п.1, в которой смесь имеет APHA-значение менее 150.
3. Композиция по п.1, в которой моностиролпроизводное п-крезола и тристиролпроизводное п-крезола каждый присутствует в концентрации, находящейся в диапазоне от примерно 1 до примерно 15% по ГХ-площади в расчете на общую площадь моностиролпроизводного п-крезола, дистиролпроизводного п-крезола и тристиролпроизводного п-крезола, и кислотное число составляет менее 0,01 мг KOH/г.
4. Композиция по п.1, в которой 2,6-дистиролпроизводный п-крезола присутствует в концентрации не менее 75%, предпочтительно от примерно 80 до примерно 95% по ГХ-площади в расчете на общую площадь моностиролпроизводного п-крезола, дистиролпроизводного п-крезола и тристиролпроизводного п-крезола.
5. Композиция по п.1, в которой процентные доли ГХ-площадей комбинации моностиролпроизводного п-крезольного компонента и тристиролпроизводного п-крезольного компонента будут находиться в диапазоне от примерно 5 до примерно 30% площади в расчете на общую площадь моностиролпроизводного п-крезола, дистиролпроизводного п-крезола и тристиролпроизводного п-крезола.
6. Способ получения смеси стиролпроизводных п-крезола по пп.1-4, включающий проведение реакции стирола с п-крезолом при молярном отношении от 1,85 до 2,1:1 соответственно в присутствии кислотного катализатора при повышенной температуре.
7. Способ по п.6, в котором указанный способ предоставляет 2,6-дистиролпроизводный п-крезол, определяемый на уровне, находящемся в диапазоне от примерно 80 до примерно 90% по ГХ-площади.
8. Способ по п.6, в котором кислотным катализатором является кислота Бренстеда или Льюиса, предпочтительно трифторметансульфоновая кислота.
9. Способ стабилизации полимерной композиции, включающий введение в указанную композицию эффективного количества смеси стиролпроизводных п-крезола по пп.1-5.
10. Способ по п.9, в котором композиция дополнительно содержит состабилизатор.
11. Способ по п.9, в котором полимер выбран из группы, состоящей из полиолефинов, PVC, полиуретанов, полиолов и эластомеров.
12. Способ по п.11, в котором эластомер является стирол-бутадиеновым каучуком.
13. Способ по п.10, в котором состабилизатор выбран из группы, состоящей из фенольных соединений, фосфитов, предпочтительно органофосфитов, более предпочтительно трис(нонилфенил)фосфита, диариламинов, предпочтительно диалкилированного дифениламина, и эпоксидированных растительных масел, предпочтительно эпоксидированного соевого масла.
14. Способ по п.9, в котором полимерная композиция содержит полиол или полиуретан, и стабилизированная композиция демонстрирует низкую летучесть.